(57)【要約】【課題】欠陥が無く且つ均一な導電膜を光照射により形成することのできる光焼結型組成物を提供すること。【解決手段】スズ、マンガン、バナジウム、セリウム及び銀からなる群から選択される少なくとも１種の添加元素を含有する亜酸化銅粒子と、溶媒とを含むことを特徴とする光焼結型組成物。【選択図】図１
2019149360.tif 000002
【特許請求の範囲】
【請求項１】
スズ、マンガン、バナジウム、セリウム及び銀からなる群から選択される少なくとも１種の添加元素を含有する亜酸化銅粒子と、溶媒とを含むことを特徴とする光焼結型組成物。
【請求項２】
バインダー樹脂を更に含むことを特徴とする請求項１に記載の光焼結型組成物。
【請求項３】
前記亜酸化銅粒子を３質量％〜８０質量％且つ前記溶媒を２０質量％〜９７質量％含むことを特徴とする請求項１に記載の光焼結型組成物。
【請求項４】
前記亜酸化銅粒子を３質量％〜８０質量％且つ前記溶媒と前記バインダー樹脂とを合計で２０質量％〜９７質量％含むことを特徴とする請求項２に記載の光焼結型組成物。
【請求項５】
請求項１〜４のいずれか一項に記載の光焼結型組成物を基材に塗布して塗膜を形成する工程と、
前記塗膜に光を照射することにより前記塗膜中の亜酸化銅粒子を還元する工程と
を備えることを特徴とする導電膜の形成方法。
【発明の詳細な説明】
【技術分野】
【０００１】
本発明は、亜酸化銅粒子、その製造方法、光焼結型組成物、それを用いた導電膜の形成方法及び亜酸化銅粒子ペーストに関する。
【背景技術】
【０００２】
基材上に導電膜を形成する方法として、金属酸化物粒子の分散体を基材に塗布して塗膜を形成した後、その塗膜に加熱処理又は光照射処理を施して焼結させる技術が知られている（例えば、特許文献１を参照）。特に、光照射処理を施す方法は、低温で焼結させることができるため、耐熱性の低い樹脂基材への適用が可能であるという利点がある。このような用途に用いることができる亜酸化銅粒子として、例えば、特許文献２には、アルカリ溶液と２価の鉄イオンが添加された銅イオン含有溶液の一方を他方に添加して水酸化銅を生成させた後、還元剤を添加して亜酸化銅粒子を還元析出させて得られる、走査型電子顕微鏡により測定される平均一次粒子径が０．５μｍ以下であり且つ３０ｐｐｍ以上の鉄を含有する亜酸化銅粉末が開示されている。
【先行技術文献】
【特許文献】
【０００３】
【特許文献１】特開２０１４−７１９６３号公報
【特許文献２】特開２０１４−５１８８号公報
【発明の概要】
【発明が解決しようとする課題】
【０００４】
本発明者らが、特許文献２に記載の亜酸化銅粉末の分散体を用いて塗膜を形成し、その塗膜に光を照射して亜酸化銅粉末の還元処理を行ったところ、塗膜の一部が飛散したり、銅への還元焼結が不十分な箇所が見られ、欠陥が無く且つ均一な導電膜が得られないということが分かった。
【０００５】
従って、本発明は、欠陥が無く且つ均一な導電膜を光照射により形成することのできる光焼結型組成物、並びにその光焼結型組成物の原料として用いられる亜酸化銅粒子を提供することを目的とする。
【課題を解決するための手段】
【０００６】
本発明者らは、上記実情を鑑みて鋭意研究を重ねた結果、特定の添加元素を含有する亜酸化銅粒子、並びにその亜酸化銅粒子を含む光焼結型組成物が、上記課題を解決できることを見出し本発明の完成に至った。
【０００７】
即ち、本発明は、スズ、マンガン、バナジウム、セリウム及び銀からなる群から選択される少なくとも１種の添加元素を含有することを特徴とする亜酸化銅粒子である。
また、本発明は、上記亜酸化銅粒子と、溶媒とを含むことを特徴とする光焼結型組成物である。
【発明の効果】
【０００８】
本発明によれば、欠陥が無く且つ均一な導電膜を光照射により形成することのできる光焼結型組成物、並びにその光焼結型組成物の原料として用いられる亜酸化銅粒子を提供することができる。
【図面の簡単な説明】
【０００９】
【図１】実施例１で得られた亜酸化銅粒子の電子顕微鏡写真（倍率１０万倍）である。
【図２】比較例１で得られた亜酸化銅粒子の電子顕微鏡写真（倍率１０万倍）である。
【発明を実施するための形態】
【００１０】
本発明による亜酸化銅粒子は、スズ、マンガン、バナジウム、セリウム及び銀からなる群から選択される少なくとも１種の添加元素を含有することを特徴とするものである。添加元素の好ましい含有量は、添加元素の種類に応じて異なるが、通常、１ｐｐｍ〜３００００ｐｐｍの範囲内である。添加元素がスズである場合、スズイオンの溶解度及び亜酸化銅粒子の粒子径の制御の観点から、その含有量は１ｐｐｍ〜３００００ｐｐｍであることが好ましく、１０ｐｐｍ〜１００００ｐｐｍであることがより好ましい。添加元素がマンガンである場合、マンガンイオンの溶解度及び亜酸化銅粒子の粒子径の制御の観点から、その含有量は１０ｐｐｍ〜２００００ｐｐｍであることが好ましく、３０ｐｐｍ〜１００００ｐｐｍであることがより好ましい。添加元素がバナジウムである場合、バナジウムイオンの溶解度及び亜酸化銅粒子の粒子径の制御の観点から、その含有量は１０ｐｐｍ〜２００００ｐｐｍであることが好ましく、３０ｐｐｍ〜１００００ｐｐｍであることがより好ましい。添加元素がセリウムである場合、セリウムイオンの溶解度及び亜酸化銅粒子の粒子径の制御の観点から、その含有量は１０ｐｐｍ〜２００００ｐｐｍであることが好ましく、３０ｐｐｍ〜１００００ｐｐｍであることがより好ましい。添加元素が銀である場合、銀イオンの溶解度及び亜酸化銅粒子の粒子径の制御の観点から、その含有量は１ｐｐｍ〜３００００ｐｐｍであることが好ましく、５ｐｐｍ〜２００００ｐｐｍであることがより好ましい。これらの添加元素の中でも、低融点であり且つ低抵抗であるという観点から、スズが好ましい。なお、本発明の亜酸化銅粒子における添加元素の含有量は、亜酸化銅１ｇを濃塩酸１０ｍｌで溶解させ、その液をＩＣＰ発光分析装置（株式会社島津製作所製ＩＣＰＳ−８１００）により測定した値である。
【００１１】
亜酸化銅粒子の平均一次粒子径は、取扱い性及び光焼結性の観点から、１ｎｍ〜１０００ｎｍであることが好ましく、３０ｎｍ〜５００ｎｍであることがより好ましい。亜酸化銅粒子の平均一次粒子径は、後述する亜酸化銅粒子製造時の添加イオン濃度、銅イオン含有水溶液とアルカリ溶液との混合温度等の条件により調整することができる。なお、本発明における亜酸化銅粒子の平均一次粒子径とは、亜酸化銅粒子を走査型電子顕微鏡（ＳＥＭ）で観察した像において、任意に選択した５０個の亜酸化銅粒子それぞれの一次粒子径を測定し、それらの値を算術平均したものである。また、亜酸化銅粒子の形状は、特に限定されるものではなく、球状、多面体状、不定形等のいずれであってもよい。
【００１２】
本発明の亜酸化銅粒子は、銅イオンと、２価のスズイオン、２価のマンガンイオン、４価のバナジウムイオン、３価のセリウムイオン及び１価の銀イオンからなる群から選択される少なくとも１種の添加イオンとを含有する水溶液をアルカリ溶液と混合して水酸化銅を生成させた後、還元剤を添加して亜酸化銅粒子を還元析出させる方法により製造することができる。水酸化銅を生成させる際及び亜酸化銅粒子を還元析出させる際は、反応液が均一になるように反応液を攪拌することが好ましい。
【００１３】
水溶液に含有される銅イオン源としては、塩化銅、硫酸銅、硝酸銅、酢酸銅、シアン化銅、チオシアン化銅、フッ化銅、臭化銅、ヨウ化銅、炭酸銅、リン酸銅、ホウフッ化銅、水酸化銅、ピロリン酸銅、それらの水和物等を用いることができる。これらの銅イオン源は単独で用いてもよいし、２種以上を併用してもよい。これらの銅イオン源の中でも、水への溶解度が大きく且つ安価であるという観点から、塩化銅及び硫酸銅を用いるのが好ましい。水溶液中の銅イオン濃度は、反応効率の観点から、０．１モル／Ｌ〜２モル／Ｌであることが好ましい。銅イオン濃度が０．１モル／Ｌ未満であると、反応効率が低下し、亜酸化銅の収率が低下する場合がある。一方、銅イオン濃度が２モル／Ｌ超であると、凝集が生じやすくなる。
【００１４】
水溶液に含有される２価のスズイオン、２価のマンガンイオン、３価及び４価のバナジウムイオン、３価のセリウムイオン及び１価の銀イオンからなる群から選択される少なくとも１種の添加イオンは、得られる亜酸化銅粒子の平均一次粒子径を小さくすると共に、銅への還元焼結性を向上させるという効果を有する。２価のスズイオン源としては、塩化スズ（ＩＩ）、硫酸スズ（ＩＩ）、酸化スズ（ＩＩ）、フッ化スズ（ＩＩ）、臭化スズ（ＩＩ）、ヨウ化スズ（ＩＩ）、有機スズ化合物、それらの水和物等を用いることができる。これらは単独で用いてもよいし、２種以上を併用してもよい。２価のマンガンイオン源としては、酢酸マンガン（ＩＩ）、硫酸マンガン（ＩＩ）、塩化マンガン（ＩＩ）、硝酸マンガン（ＩＩ）、それらの水和物等を用いることができる。これらは単独で用いてもよいし、２種以上を併用してもよい。４価のバナジウムイオン源としては、酸化硫酸バナジウム（ＩＶ）、四塩化バナジウム（ＩＶ）、酸化塩酸バナジウム（ＩＶ）、塩化バナジウム（ＩＩＩ）、酸化バナジウム（ＩＩＩ）、酸化バナジウム（ＩＶ）、それらの水和物等を用いることができる。これらは単独で用いてもよいし、２種以上を併用してもよい。３価のセリウムイオン源としては、塩化セリウム（ＩＩＩ）、酸化セリウム（ＩＩＩ）、硝酸セリウム（ＩＩＩ）、硫酸セリウム（ＩＩＩ）、フッ化セリウム（ＩＩＩ）、臭化セリウム（ＩＩＩ）、ヨウ化セリウム（ＩＩＩ）、シュウ酸セリウム（ＩＩＩ）、酢酸セリウム（ＩＩＩ）、それらの水和物等を用いることができる。これらは単独で用いてもよいし、２種以上を併用してもよい。１価の銀イオン源としては、クエン酸銀（Ｉ）、クロム酸銀（Ｉ）、二クロム酸銀（Ｉ）、酢酸銀（Ｉ）、酸化銀（Ｉ）、ジシアノ銀（Ｉ）酸カリウム、シアン化銀（Ｉ）、臭化銀（Ｉ）、硝酸銀（Ｉ）、セレン酸銀（Ｉ）、タングステン酸銀（Ｉ）、炭酸銀（Ｉ）、チオシアン酸銀（Ｉ）、テルル化銀（Ｉ）、乳酸銀（Ｉ）、ふっ化銀（Ｉ）、モリブデン酸銀（Ｉ）、よう化銀（Ｉ）、ギ酸銀（Ｉ）、硫化銀（Ｉ）、硫酸銀（Ｉ）、リン酸銀（Ｉ）、二リン酸銀（Ｉ）、亜硝酸銀（Ｉ）、安息香酸銀（Ｉ）、イソシアン酸銀（Ｉ）、塩化銀（Ｉ）、過塩素酸銀（Ｉ）、それらの水和物等を用いることができる。これらは単独で用いてもよいし、２種以上を併用してもよい。水溶液中の添加イオン濃度は、最終的に得られる亜酸化銅粒子中の添加元素の含有量が上述した好ましい範囲内となる濃度であれば特に限定されるものではないが、共析物として亜酸化銅に取り込まれやすく且つ共析物が光焼結を容易にさせるという観点から、銅イオン１モルに対して、０．００１モル〜０．１モルであることが好ましい。なお、添加イオン濃度を変えることで、最終的に得られる亜酸化銅粒子の平均一次粒子径を制御することができる。具体的には、添加イオン濃度を高めると、亜酸化銅粒子の平均一次粒子径を小さくすることができる。
【００１５】
アルカリ溶液としては、水酸化ナトリウム、水酸化カリウム、水酸化リチウム等のアルカリを水に溶解させた一般的なものを用いることができる。アルカリの濃度は、最終的に得られる亜酸化銅粒子の粒子径の制御及び還元反応の制御の観点から、アルカリ溶液と混合される銅イオン含有水溶液に含まれる銅イオン１モルに対して、０．１モル〜１０モルとなる量であることが好ましい。０．１モル未満であると、亜酸化銅への還元が不十分となり、反応効率が低下する場合がある。一方、１０モル超であると、亜酸化銅の一部が銅まで還元される場合がある。
【００１６】
銅イオン含有水溶液をアルカリ溶液と混合して水酸化銅を生成させる際の反応温度は、特に限定されるものではないが、１０℃〜１００℃であればよく、反応の制御という観点から、３０℃〜９５℃であることが好ましい。なお、ここでの反応温度を変えることで、最終的に得られる亜酸化銅粒子の平均一次粒子径を制御することができる。具体的には、反応温度を高くすることで、亜酸化銅粒子の平均一次粒子径を大きくすることができる。反応時間は、特に限定されるものではないが、銅イオンの濃度、アルカリ溶液の種類及び濃度並びに反応温度によっては、混合直後から水酸化銅が生成されることから、０分超〜１２０分以下であればよい。反応時間が１２０分超であると、添加イオンの作用により水酸化銅から酸化銅が徐々に生成される。
【００１７】
還元剤としては、グルコース、フルクトース、マルトース、ラクトース、硫酸ヒドロキシルアミン、硝酸ヒドロキシルアミン、亜硫酸ナトリウム、亜硫酸水素ナトリウム、亜ジチオン酸ナトリウム、ヒドラジン、硫酸ヒドラジン、リン酸ヒドラジン、次亜リン酸、次亜リン酸ナトリウム、水素化ホウ素ナトリウム、等を使用することができる。これらの還元剤の中でも、安価であり、入手し易く、取扱い易く且つ亜酸化銅への還元効率が高いという観点から、グルコース、フルクトースなどの還元糖が好ましい。還元剤の添加量は、水酸化銅から亜酸化銅への還元反応の制御の観点から、銅イオン１モルに対して、０．１モル〜１０モルとなる量であることが好ましい。還元剤の添加量が０．１モル未満であると、水酸化銅から亜酸化銅への還元反応が不十分となる場合がある。一方、還元剤の添加量が１０モル超であると、過剰の還元剤によって亜酸化銅の一部が銅まで還元される場合がある。
【００１８】
還元析出させる際の反応温度は、特に限定されるものではないが、１０℃〜１００℃であればよく、反応の制御の観点から、３０℃〜９５℃であることが好ましい。ここでの反応時間は、特に限定されるものではないが、通常、５分〜１２０分であればよい。還元析出時間が５分未満であると、水酸化銅から亜酸化銅への還元反応が不十分となる場合がある。一方、還元析出時間が１２０分超であると、析出した亜酸化銅の一部が酸化して酸化銅になる場合がある。
【００１９】
析出した亜酸化銅粒子を含有するスラリーを濾過し、水洗することによって、亜酸化銅ケーキが得られる。濾過及び水洗の方法としては、フィルタープレス等により粒子を固定した状態で水洗する方法、スラリーをデカントし、その上澄みを除去した後に純水を加えて攪拌し、その後、再びデカントして上澄み液を除去する操作を繰り返す方法、濾過後の亜酸化銅粒子をリパルプした後に再び濾過する操作を繰り返す方法等を挙げることができる。得られた亜酸化銅粒子に対し、必要に応じて、酸化防止処理を行ってもよい。例えば、糖類、多価アルコール類、ゴム、へプトン、カルボン酸類、フェノール類、パラフィン、メルカプタン類の有機物質、シリカ等の無機物質を用いて酸化防止処理を施し、その後、得られた亜酸化銅ケーキを、銅へと還元させず且つ酸化銅へと酸化させない雰囲気及び温度（例えば、真空下、３０℃〜１５０℃）で乾燥することによって、亜酸化銅粒子を得ることができる。また、得られた亜酸化銅粒子に対し、必要に応じて、解砕、篩い分け等の処理を行ってもよい。
【００２０】
上述のようにして得られる本発明の亜酸化銅粒子は、光照射による銅への還元焼結性に優れているので、光焼結型組成物の原料として有用であるが、船底塗料、銅粉原料、防汚塗料の原料、殺菌剤、農薬、導電塗料、着色剤、触媒等の分野でも使用することができる。また、本発明の亜酸化銅粒子を溶媒と混合して得られる亜酸化銅粒子ペーストは、光焼結型組成物として用いられるだけでなく、熱焼結型組成物として用いることもできる。
【００２１】
次に、本発明の亜酸化銅粒子を、光焼結型組成物の原料として使用する場合について説明する。
【００２２】
本発明による光焼結型組成物は、上述した亜酸化銅粒子と、溶媒とを含むことを特徴とするものである。本発明の光焼結型組成物は、導電膜形成材料として用いられるだけでなく、銅配線形成材料、銅接合材料、銅めっき代替材料、整流器用材料、太陽電池用材料等として用いることもできる。粘度の上昇を抑制し且つ十分な厚さの導電膜を形成するという観点から、亜酸化銅粒子は、光焼結型組成物に対して、３質量％〜８０質量％含まれることが好ましく、５質量％〜６０質量％含まれることがより好ましい。亜酸化銅粒子の含有量が３質量％未満であると、光焼結型組成物を基材に塗布しても十分な厚さの塗膜が得られず、光焼結後に連続した導電膜とならない場合がある。一方、亜酸化銅粒子の含有量が８０質量％超であると、固形成分が多くなり光焼結型組成物の粘度が上昇し、基材への塗布が困難になる場合がある。粘度上昇の抑制、取扱い性及び光焼結性の観点から、溶媒は、光焼結型組成物に対して、２０質量％〜９７質量％含まれることが好ましく、４０質量％〜９５質量％含まれることがより好ましい。
【００２３】
溶媒としては、亜酸化銅粒子の分散媒として機能するものであれば、無機溶媒又は有機溶媒であっても特に限定されない。溶媒としては、例えば、水、一価アルコール、二価アルコール、三価アルコール等の多価アルコール、エーテル類、エステル類等を挙げることができる。水以外の溶媒の具体例としては、メタノール、エタノール、プロパノール、イソプロピルアルコール、イソブタノール、１，３−プロパンジオール、１，２，３−プロパントリオール（グリセリン）、エチレングリコール、ジエチレングリコール、トリエチレングリコール、ジプロピレングリコール、エチレングリコールモノメチルエーテル、エチレングリコールモノエチルエーテル、エチレングリコールモノプロピルエーテル、ジアセトンアルコール、エチレングリコールモノブチルエーテル、プロピレングリコール、ジエチレングリコールモノメチルエーテル、ジエチレングリコールモノエチルエーテル、ジプロピレングリコールモノプロピルエーテル、ジエチレングリコールモノブチルエーテル（ブチルカルビトール）、トリプロピレングリコール、トリエチレングリコールモノエチルエーテル、ターピネオール、ジヒドロターピネオール、ジヒドロテルピニルモノアセテート、メチルエチルケトン、シクロヘキサノン、エチルラクテート、プロピレングリコールモノメチルエーテルアセテート、ジエチレングリコールモノメチルエーテルアセテート、ジエチレングリコールモノブチルエーテルアセテート、エチレングリコールモノメチルエーテルアセテート、エチレングリコールモノブチルエーテルアセテート、ジブチルエーテル、オクタン、トルエン等が挙げられる。これらの溶媒は、単独で用いてもよいし、２種以上を併用してもよい。
【００２４】
これらの溶媒の中でも、取扱い性、塗膜の乾燥性及び粘度の観点から、水が好ましく、また、光焼結型組成物中の各成分を良好に分散する観点から、ターピネオール及びジヒドロターピネオールが好ましい。
【００２５】
本発明の光焼結型組成物には、亜酸化銅粒子及び溶媒以外の追加成分が含まれてもよい。そのような追加成分としては、例えば、バインダー樹脂、分散剤、保護剤、粘度調整剤、沈降防止剤、チキソ性付与剤、還元剤、導電膜を形成する対象となる基材との親和剤、焼結助剤等を挙げることができる。ただし、これら追加成分は、乾燥工程で揮発するか、又は焼結工程でガス化して除去される物質であることが好ましい。特に炭素、水素、酸素及び窒素から構成される化合物であることが好ましい。
【００２６】
バインダー樹脂の具体例としては、例えば、セルロース樹脂及びその誘導体、ポリウレタン、ポリエステル樹脂、ポリビニルピロリドン、ポリ−Ｎ−ビニル化合物、塩素化ポリオレフィン樹脂、ポリアクリル樹脂、エポキシ樹脂、エポキシアクリレート樹脂、フェノール樹脂、メラミン樹脂、尿素樹脂、アルキッド樹脂、ポリビニルアルコール、ポリビニルブチラール、α−メチルスチレン重合体、テルペン樹脂、テルペンフェノール系樹脂、石油系樹脂、水添石油樹脂、シクロペンタジエン系石油樹脂、ポリブタジエン系樹脂、ポリイソプレン系樹脂、ポリエーテル系樹脂、エチレンオキサイド系ポリマー等が挙げられる。バインダー樹脂は、通常、溶媒に溶解させて使用される。これらのバインダー樹脂は、単独で用いてもよいし、２種以上を併用してもよい。バインダー樹脂としては、基板に対する密着性を向上させ、溶剤に高濃度で溶解し、還元剤としての機能を有し、導電性の良好な導電膜を形成することができる樹脂であることが好ましい。また、バインダー樹脂を配合することで組成物の粘度調製を行い得るので、組成物をインクジェット印刷、スクリーン印刷などの各種印刷用途に適した粘度のものとすることができる。効果の程度に差はあるが、これらの中でも、塗布性、密着性、光焼結性などの観点から、特にエチルセルロース、アクリル樹脂、エポキシ樹脂が好ましい。
【００２７】
バインダー樹脂の含有量は、上述した溶媒と合計して、光焼結型組成物に対して、２０質量％〜９７質量％の範囲内であればよい。塗布性及び密着性を向上させる観点から、バインダー樹脂は、光焼結型組成物に対して、０．０１質量％〜４０質量％含まれることが好ましく、０．２質量％〜３０質量％含まれることがより好ましい。４０質量％を超えると組成物の粘度が上昇し、良好な塗膜を形成することができない場合がある。また、バインダー樹脂が光焼結後の導電膜に余分な残存樹脂として残り、導電膜の抵抗値上昇が生じる場合もある。
【００２８】
本発明の導電膜の形成方法は、上述した光焼結型組成物を基材に塗布して塗膜を形成する工程と、その塗膜に光を照射することにより塗膜中の亜酸化銅粒子を還元する工程を備える。
【００２９】
導電膜を形成する対象となる基材の材質は、特に限定されるものではないが、例えば、ポリエチレンテレフタレート、ポリイミド、ポリエチレンナフタレート等の樹脂；石英ガラス、ソーダガラス、無アルカリガラス等のガラス；鉄、銅、アルミニウム等の金属；シリコン、ゲルマニウム等の半金属；アルミナ、ジルコニア、窒化ケイ素、炭化ケイ素等のセラミックス；紙等が挙げられる。本発明の導電膜の形成方法では、基材を加熱し過ぎることがないので、耐熱性の低い樹脂基材上に導電膜を形成するのに好適である。
【００３０】
光焼結型組成物を基材に塗布する方法としては、光焼結型組成物の粘度、亜酸化銅粒子の平均一次粒子径等に応じて適切な方法を選択すればよい。具体的な塗布方法としては、例えば、バーコーティング法、スプレー塗布法、スピンコーティング法、ディップコーティング法、ロールコーティング法、インクジェット印刷法、グラビア印刷法、スクリーン印刷法等を挙げることができる。塗膜の厚さは、目的とする導電膜の厚さに応じて適宜決定すればよいが、焼結性及び密着性の観点から、０．１μｍ〜１００μｍであることが好ましい。塗膜の厚さが０．１μｍ未満であると、亜酸化銅粒子の焼結後の体積収縮に起因して連続した導電膜となりにくく、十分な導電性が得られない場合がある。一方、塗膜の厚さが１００μｍ超であると、光照射エネルギーが塗膜の下部まで届かずに表層のみの焼結が起こり、導電膜が基材から剥がれ易くなる。
【００３１】
本発明の導電膜の形成方法は、塗膜の形成後、塗膜を乾燥する工程を更に備えることが好ましい。塗膜中に残存する溶媒を乾燥により除去することで、後述する還元工程において、導電膜に欠陥が発生するのを低減することができる。塗膜の乾燥には、送風乾燥機、温風乾燥機等の公知の乾燥機を用いることができる。塗膜の乾燥条件は、通常、６０℃〜１２０℃で５分〜６０分である。
【００３２】
塗膜中の亜酸化銅粒子を銅へ還元し、焼結させるには、公知の光照射装置を用いて塗膜に対して光を照射すればよい。光照射は、温度制御を容易に行うことができるという観点から、パルス光照射とすることが好ましい。パルス光照射としては、フラッシュランプによるパルス光照射が好ましく、キセノン（Ｘｅ）フラッシュランプによるパルス光照射がより好ましい。このようなパルス光照射を行うことのできる装置は、例えば、ゼノン・コーポレーション（Xenon Corporation）製のキセノンパルス光照射装置Ｓ−シリーズ等が挙げられる。特に、ゼノン・コーポレーション社製のＳ−２３００は、１回のパルス光で電圧１／パルス幅１と単純なパルス光の設定ができる上、さらに１回のパルス光で電圧１／パルス幅１の後連続して電圧２／パルス幅２と設定できる機能を持つため、条件の異なる２ステップ以上の連続したパルス光照射が可能である。このように、ゼノン・コーポレーション社製のＳ−２３００は、焼結のための照射エネルギーを調整することができるため、亜酸化銅の焼結に好適である。ステップ数は亜酸化銅を焼結させることができれば特に限定されるものではなく、複数のステップ数を設定してもよい。
【００３３】
パルス光の照射エネルギー及びパルス幅は、亜酸化銅が銅に還元され焼結できるように、亜酸化銅粒子の平均一次粒子径、溶媒の種類及び濃度、塗膜の厚さ、添加剤の種類等に応じて、適宜選定することができる。具体的には、十分に焼結させ且つ基材へのダメージを軽減するという観点から、焼結のための累積パルス光照射エネルギーは、０．００１Ｊ／ｃｍ２〜１００Ｊ／ｃｍ２であることが好ましく、０．０１Ｊ／ｃｍ２〜３０Ｊ／ｃｍ２であることがより好ましい。累積パルス光照射エネルギーは、パルス幅との兼ね合いになるが、０．００１Ｊ／ｃｍ２未満であると、亜酸化銅粒子を十分に焼結させることができない場合があり、一方、１００Ｊ／ｃｍ２超であると、亜酸化銅粒子が飛散したり、基材へのダメージが大きくなる場合がある。パルス光のパルス幅は、十分に焼結させ且つ基材へのダメージを軽減するという観点から、１μ秒〜１００ｍ秒であることが好ましく、１０μ秒〜１０ｍ秒であることがより好ましい。パルス幅は、照射エネルギーとの兼ね合いになるが、１μ秒未満であると、亜酸化銅粒子を十分に焼結させることができない場合があり、一方、１００ｍ秒超であると、亜酸化銅粒子が飛散したり、基材へのダメージが大きくなる場合がある。
【００３４】
パルス光の照射回数は亜酸化銅を焼結させることができれば特に限定されるものではなく、同じ照射パターンを数回繰り返したり、様々な照射パターンを数回繰り返してもよい。生産性や基材へのダメージの観点から、５回以内の照射で焼結させることが好ましいが、基材の種類によってはこの限りでは無い。
【００３５】
また、パルス光照射を行う雰囲気は、特に限定されるものではなく、大気雰囲気下、不活性ガス雰囲気下、還元性ガス雰囲気下等のいずれであってもよい。
【実施例】
【００３６】
以下、本発明を実施例により説明するが、本発明はこれらの実施例に限定されるものではない。
【００３７】
＜実施例１＞
５００ｍＬの反応容器に４８質量％の水酸化ナトリウム水溶液２５．０ｇ及び純水１００．０ｇを加え、反応容器内を撹拌しながら、反応容器内の温度を４０℃に調整して、アルカリ溶液を調製した。
一方、１００ｍＬのガラスビーカーに塩化銅（ＩＩ）二水和物１７．３ｇ（０．１モル）、純水８０．０ｇ及び２価のスズイオン源としての塩化スズ（ＩＩ）二水和物０．４５ｇ（０．００２モル）を加えて、銅イオンと２価のスズイオンとを含有する水溶液を調製した。反応容器内の温度を４０℃に維持しつつ、銅イオンと２価のスズイオンとを含有する水溶液を、反応容器に約２分かけて添加した後、１０分間攪拌し、水酸化銅を析出させた。
【００３８】
１００ｍＬのガラスビーカーにグルコース１０．０ｇ及び純水１５．０ｇを加えて、還元剤溶液を調製した。この還元剤溶液を、反応容器に約３０秒かけて添加した後、反応容器内の温度を５０℃まで昇温させ、１５分間保持した。その後、反応容器内の攪拌を止め、スラリーを濾過し、洗浄することによりケーキを調製した。このケーキを８０℃で３時間、真空乾燥して、実施例１の亜酸化銅粒子を得た。
【００３９】
実施例１で得られた亜酸化銅粒子の電子顕微鏡写真（ＳＥＭ）を図１に示す。ＳＥＭで観察した像から亜酸化銅粒子の平均一次粒子径を求めたところ１２０ｎｍであった。また、亜酸化銅粒子に含まれるスズの含有量は５７０ｐｐｍであった。
【００４０】
＜実施例２＞
塩化スズ（ＩＩ）二水和物の添加量を０．２２５ｇ（０．００１モル）に変更したこと以外は実施例１と同様にして、実施例２の亜酸化銅粒子を得た。実施例２の亜酸化銅粒子の平均一次粒子径は１６０ｎｍであり、スズの含有量は３２０ｐｐｍであった。
【００４１】
＜実施例３＞
塩化スズ（ＩＩ）二水和物の添加量を１．１２８ｇ（０．００５モル）に変更したこと以外は実施例１と同様にして、実施例３の亜酸化銅粒子を得た。実施例３の亜酸化銅粒子の平均一次粒子径は８０ｎｍであり、スズの含有量は１２６０ｐｐｍであった。
【００４２】
＜実施例４＞
塩化スズ（ＩＩ）二水和物の添加量を２．２５７ｇ（０．０１モル）に変更したこと以外は実施例１と同様にして、実施例４の亜酸化銅粒子を得た。実施例４の亜酸化銅粒子の平均一次粒子径は６０ｎｍであり、スズの含有量は１６６０ｐｐｍであった。
【００４３】
＜実施例５＞
塩化スズ（ＩＩ）二水和物０．４５ｇ（０．００２モル）の代わりに酢酸マンガン（ＩＩ）四水和物０．４９０ｇ（０．００２モル）を用いたこと以外は実施例１と同様にして、実施例５の亜酸化銅粒子を得た。実施例５の亜酸化銅粒子の平均一次粒子径は１０８ｎｍであり、マンガンの含有量は２１８０ｐｐｍであった。
【００４４】
＜実施例６＞
塩化スズ（ＩＩ）二水和物０．４５ｇ（０．００２モル）の代わりに硫酸マンガン（ＩＩ）五水和物０．４８２ｇ（０．００２モル）を用いたこと以外は実施例１と同様にして、実施例６の亜酸化銅粒子を得た。実施例６の亜酸化銅粒子の平均一次粒子径は１１０ｎｍであり、マンガンの含有量は２０００ｐｐｍであった。
【００４５】
＜実施例７＞
塩化スズ（ＩＩ）二水和物０．４５ｇ（０．００２モル）の代わりに酸化硫酸バナジウム（ＩＶ）ｎ水和物０．６０ｇ（０．００２モル）を用いたこと以外は実施例１と同様にして、実施例７の亜酸化銅粒子を得た。実施例７の亜酸化銅粒子の平均一次粒子径は９０ｎｍであり、バナジウムの含有量は８７０ｐｐｍであった。
【００４６】
＜実施例８＞
塩化スズ（ＩＩ）二水和物０．４５ｇ（０．００２モル）の代わりに塩化セリウム（ＩＩＩ）７水和物０．７４５ｇ（０．００２モル）を用いたこと以外は実施例１と同様にして、実施例８の亜酸化銅粒子を得た。実施例８の亜酸化銅粒子の平均一次粒子径は１８０ｎｍであり、セリウムの含有量は２１０００ｐｐｍであった。
【００４７】
＜実施例９＞
塩化スズ（ＩＩ）二水和物０．４５ｇ（０．００２モル）の代わりに硝酸銀０．３４ｇ（０．００２モル）を用いたこと以外は実施例１と同様にして、実施例９の亜酸化銅粒子を得た。実施例９の亜酸化銅粒子の平均一次粒子径は１４０ｎｍであり、銀の含有量は２５００ｐｐｍであった。
【００４８】
＜比較例１＞
塩化スズ（ＩＩ）二水和物０．４５ｇ（０．００２モル）の代わりに硫酸鉄（ＩＩ）７水和物０．６９５ｇ（０．００２５モル）を用いたこと以外は実施例１と同様にして、比較例１の亜酸化銅粒子を得た。比較例１で得られた亜酸化銅粒子の電子顕微鏡写真（ＳＥＭ）を図２に示す。ＳＥＭで観察した像から亜酸化銅粒子の平均一次粒子径を求めたところ１００ｎｍであった。また、亜酸化銅粒子に含まれる鉄の含有量は１３８０ｐｐｍであった。
【００４９】
＜光焼結型組成物の調製及び光照射による導電膜の形成＞
得られた亜酸化銅粒子のうち、実施例１、３及び４並びに比較例１の亜酸化銅粒子を用いて光焼結型組成物の調製及び導電膜の形成を行った。
具体的には、表１に示した亜酸化銅粒子、バインダー樹脂及び溶媒を、混練機を用いて大気圧下、３０分間１，０００ｒｐｍで混練してペースト状の光焼結型組成物を調製した。光焼結型組成物をポリイミド基材（東レ・デュポン株式会社製カプトン（登録商標）５００Ｈ）上にスクリーン印刷により、２ｍｍ×２０ｍｍの長方形パターンを印刷し、厚さ５μｍの塗膜を形成した。塗膜を大気雰囲気下、８０℃で１０分間乾燥させた。ポリイミド基材上に形成された塗膜に、キセノンパルス光照射装置（ゼノン・コーポレーション製Ｓ−２３００）を用いてパルス光を２パルス照射（電圧１：３，０００Ｖ、パルス幅１：５００マイクロ秒、電圧２：１，８００Ｖ、パルス幅２：８，０００マイクロ秒）して導電膜を形成した。形成された導電膜上の欠陥の有無を目視で観察すると共に、低抵抗率計（株式会社三菱化学アナリテック製ロレスタ（登録商標）−ＧＰＭＣＰ−Ｔ６００）を用いて導電膜の体積抵抗率を測定した。結果を表２に示す。
【００５０】
【表１】
2019149360.tif 000003
【００５１】
表１中の成分の詳細は下記の通りである。
テルピネオール：α−，β−，γ−テルピネオールの異性体混合物
ＰＶＰ  Ｋ−３０：第一工業製薬株式会社製ピッツコール  Ｋ−３０（平均分子量４５，０００）
ＰＶＰ  Ｋ−９０：第一工業製薬株式会社製ピッツコール  Ｋ−９０（平均分子量１，２００，０００）
ＥＣ−５０：ダウケミカル製エチルセルロースＳＴＤ５０ＣＰＳ
ＥＣ−１００：ダウケミカル製エチルセルロースＳＴＤ１００ＣＰＳ
ＥＣ−２００：ダウケミカル製エチルセルロースＳＴＤ２００ＣＰＳ
アクリル樹脂：共栄社化学（株）製オリコックス１１００
エポキシ樹脂：三菱化学（株）製ＪＥＲ８２８（エポキシ当量１８４〜１９４）
ウレタン樹脂：荒川化学工業（株）製ＫＬ−４２４
【００５２】
【表２】
2019149360.tif 000004
【００５３】
表２の結果から分かるように、実施例１、３及び４の亜酸化銅粒子を配合したペーストでは、欠陥が無く且つ均一な導電膜を形成することができた。一方、比較例１の亜酸化銅粒子を配合したペーストでは、ペーストの飛散に起因するものと考えられる欠陥が導電膜に見られた。
【図１】
2019149360.tif 000005
【図２】
2019149360.tif 000006